(57)【要約】      （修正有）【課題】  耐久性等の良い食品用蓋付き容器の提供。【解決手段】  （Ａ）ポリブチレンテレフタレート系樹脂と（Ｂ）（Ｂ−１）ＡＢＳ樹脂及び（Ｂ−２）ＡＳ樹脂から選ばれる少なくとも１種であるスチレン系樹脂を含有する樹脂組成物を成形してなる食品用蓋付き容器。（Ａ）成分と（Ｂ）成分の比率（質量比）〔（Ａ）／（Ｂ）〕は９５／５〜２０／８０が好ましい。【選択図】  図１
2006151432.tif 000002
【特許請求の範囲】
【請求項１】
（Ａ）ポリブチレンテレフタレート系樹脂と（Ｂ）スチレン系樹脂を含有する樹脂組成物を成形してなる食品用蓋付き容器。
【請求項２】
（Ｂ）成分のスチレン系樹脂が、（Ｂ−１）ＡＢＳ樹脂及び（Ｂ−２）ＡＳ樹脂から選ばれる少なくとも１種である請求項１記載の食品用蓋付き容器。
【請求項３】
（Ａ）成分と（Ｂ）成分の比率（質量比）〔（Ａ）／（Ｂ）〕が９５／５〜２０／８０である請求項１又は２記載の食品用蓋付き容器。
【請求項４】
食品用蓋付き容器が、蓋部、中蓋部及び本体部の組み合わせのものであり、少なくとも１つ以上の部分が（Ａ）及び（Ｂ）成分を含む樹脂組成物からなるものである請求項１〜３のいずれかに記載の食品用蓋付き容器。
【請求項５】
弁当箱である請求項１〜４のいずれかに記載の食品用蓋付き容器。
【発明の詳細な説明】
【技術分野】
【０００１】
本発明は、成形性や耐煮沸性が優れており、使い捨てではなく、繰り返し使用できる食品用蓋付き容器に関する。
【背景技術】
【０００２】
弁当箱等の食品用の蓋付き容器は、軽量で、成形加工性や着色性が良いことから、熱可塑性樹脂を材料とするものが主流である。熱可塑性樹脂としては、コスト、機能の点からポリスチレン、ＡＳ樹脂、ＡＢＳ樹脂等のスチレン系樹脂が使用されている。
【０００３】
しかし、最近では、食器洗い乾燥機の普及、洗浄剤の洗浄力の向上に伴い、樹脂容器に対する洗浄条件が過酷になるなか、熱水又は洗剤の存在下における、繰り返しの洗浄や煮沸処理に耐えうるものが要求されている。また、容器に食品が入った状態で、容器ごと電子レンジで温めるような使い方も増加している。
【特許文献１】特開平１１−１１４８３号公報
【発明の開示】
【発明が解決しようとする課題】
【０００４】
従来のスチレン系樹脂からなる容器では、耐久性、耐薬品性（耐洗剤性）、耐熱性が十分ではなく、繰り返し使用する間に容器にそりが生じるという課題がある。
【０００５】
本発明は、耐久性、耐薬品性（耐洗剤性）、耐熱性が良く、食器洗い乾燥機や電子レンジにも適用できる、食品用蓋付き容器を提供することを課題とする。
【課題を解決するための手段】
【０００６】
本発明は、課題の解決手段として、（Ａ）ポリブチレンテレフタレート系樹脂と（Ｂ）スチレン系樹脂を含有する樹脂組成物を成形してなる食品用蓋付き容器を提供する。
【０００７】
本発明は、課題の他の解決手段として、（Ｂ）成分のスチレン系樹脂が、（Ｂ−１）ＡＢＳ樹脂及び（Ｂ−２）ＡＳ樹脂から選ばれる少なくとも１種である請求項１記載の食品用蓋付き容器を提供する。
【０００８】
本発明は、課題の他の解決手段として、（Ａ）成分と（Ｂ）成分の比率（質量比）〔（Ａ）／（Ｂ）〕が９５／５〜２０／８０である請求項１又は２記載の食品用蓋付き容器を提供する。
【０００９】
本発明は、課題の他の解決手段として、食品用蓋付き容器が、蓋部、中蓋部及び本体部の組み合わせのものであり、少なくとも１つ以上の部分が（Ａ）及び（Ｂ）成分を含む樹脂組成物からなるものである請求項１〜３のいずれかに記載の食品用蓋付き容器を提供する。
【００１０】
本発明は、課題の他の解決手段として、弁当箱である請求項１〜４のいずれかに記載の食品用蓋付き容器を提供する。
【発明の効果】
【００１１】
本発明の食品用蓋付き容器は、耐久性、耐薬品性（耐洗剤性）、耐熱性が良く、食器洗い乾燥機や電子レンジにも適用できる。
【発明を実施するための最良の形態】
【００１２】
＜樹脂組成物＞
〔（Ａ）成分〕
（Ａ）成分のポリブチレンテレフタレート系樹脂としては、１，４−ブタンジオールとジメチルテレフタレートから合成されたポリマーを挙げることができる。また、合成の際に、必要に応じてエチレングリコールや１，３−プロパンジオール等のジオール、テレフタル酸以外のジカルボン酸等の少量の第３成分を添加して、共縮合させたものでもよい。
【００１３】
〔（Ｂ）成分〕
（Ｂ）成分のスチレン系樹脂は、（Ｂ−１）ＡＢＳ樹脂及び（Ｂ−２）ＡＳ樹脂から選ばれる少なくとも１種が好ましい。
【００１４】
（Ｂ−１）成分のＡＢＳ樹脂は、ジエン系ゴム１０〜７０質量部（単量体全量１００質量部に対する割合）の存在下に、芳香族ビニル単量体５５〜８５質量％、シアン化ビニル系単量体１５〜４５質量％、及びこれらと共重合可能な他のビニル系単量体０〜３０質量％からなる単量体混合物を共重合させた共重合体が好ましい。
【００１５】
ジエン系ゴムとしては、ポリブタジエン、スチレン・ブタジエン共重合体ゴム等を挙げることができる。芳香族ビニル単量体としては、スチレン、α−メチルスチレン、β−メチルスチレン等から選ばれる１又は２以上を挙げることができる。
【００１６】
（Ｂ−２）成分のＡＳ樹脂は、芳香族ビニル単量体５５〜８５質量％、シアン化ビニル系単量体１５〜４５質量％、及びこれらと共重合可能な他のビニル系単量体０〜３０質量％からなる単量体混合物を共重合させたグラフト共重合体が好ましい。
【００１７】
〔含有割合〕
樹脂組成物中における（Ａ）及び（Ｂ）成分の含有割合は、次のとおりである。
【００１８】
（Ａ）成分は、好ましくは２０〜９５質量％、より好ましくは２０〜８０質量％、更に好ましくは３０〜８０質量％、特に好ましくは３０〜７０質量％である。
【００１９】
（Ｂ）成分は、好ましくは８０〜５質量％、より好ましくは８０〜２０質量％、更に好ましくは７０〜２０質量％、特に好ましくは７０〜３０質量％である。
【００２０】
（Ｂ）成分として（Ｂ−１）成分と（Ｂ−２）成分を併用するときの質量比〔（Ｂ−１）／（Ｂ−２）〕は、好ましくは１００／０〜１０／９０、より好ましくは１００／０〜３０／７０、更に好ましくは９５／５〜２０／８０、特に好ましくは９０／１０〜３０／７０、最も好ましくは８０／２０〜４０／６０である。
【００２１】
〔その他の成分〕
樹脂組成物には、その他の成分として、本発明の課題を解決できる範囲で他の熱可塑性樹脂を配合することができ、更に、熱、光又は酸素に対する安定剤、結晶核剤、可塑剤、滑剤、離型剤、着色剤、充填剤等を配合することができる。
【００２２】
＜食品用蓋付き容器＞
本発明の食品用蓋付き容器は、蓋部と本体部、又は蓋部、中蓋部、本体部の組み合わせからなるものにすることができ、必要に応じて留め具（樹脂製、金属製、ゴム製又はこれらを組み合わせたもの）を取り付けることができる。
【００２３】
蓋部と本体部の組み合わせの場合は、２つの部分の一方又は両方を上記した樹脂組成物で成形することができ、上記した樹脂組成物で成形しない部分については、ポリプロピレン等の他の熱可塑性樹脂で成形することができる。
【００２４】
蓋部、中蓋部、本体部の組み合わせの場合は、３つの部分の１つ、２つ又は３つを上記した樹脂組成物で成形することができ、上記した樹脂組成物で成形しない部分については、ポリプロピレン等の他の熱可塑性樹脂で成形することができる。
【００２５】
本発明の食品用蓋付き容器は、上記した樹脂組成物を用い、公知の押出機や射出成形機等を用いて製造することができる。
【００２６】
本発明の食品用蓋付き容器の形状、厚み、大きさ（容積）等は、用途に応じて適宜決定することができる。本発明の食品用蓋付き容器は、使い捨て容器ではなく、使用と洗浄を繰り返して長期間使用するものとして適しており、特に弁当箱として好適である。
【実施例】
【００２７】
以下に、実施例に基づいて本発明をより詳細に説明するが、本発明はこれらの実施例によって限定されるものではない。
【００２８】
実施例１〜３、比較例１〜４
表１に示した配合割合でタンブラーを使用して混合した後、二軸押出機（日本製鋼所，ＴＥＸ３０α）を用いて溶融混練して、樹脂組成物をペレット化した。押出機のシリンダー温度は、実施例１〜３及び比較例１では２４０℃とし、比較例２〜４では２２０℃とした。
【００２９】
得られたペレットを用い、金型温度５０℃にて、シリンダー温度は２４０℃（実施例１〜３、比較例１）又は２２０℃（比較例２〜４）で射出成形（名機製作所製  Ｍ−１４０ＡＬ−ＳＪ）して、図１に示す蓋付きの弁当箱（本体の寸法は、縦が約１４ｃｍ、横が約２０ｃｍ、深さが約５ｃｍ）を得た。成形品は、蓋部、中蓋、本体、止め具（左右２個）。得られた蓋付きの弁当箱について、下記の各試験を行った。結果を表１に示す。
【００３０】
（剛性）
弁当箱を組み立て、蓋をした状態の弁当箱の中央部を指で押し、下記の基準で剛性を評価した。
：押した部分がへこんだと明らかには認識できなかった。
×：押した部分がへこんだと明らかに認識できた。
【００３１】
（そりの有無及び寸法変化）
弁当箱の蓋部を１００℃の熱湯中にて１０分間煮沸後、恒温機（オーブン）にて１１０℃で１０分間アニールする。これを１サイクルとして、計２サイクル行った。その後、弁当箱の煮沸前後における「そり」の状態を目視で観察すると共に、煮沸前後における弁当箱の寸法変化（縦の寸法変化）を測定し、次式から寸法変化率を求めた。
【００３２】
寸法変化率（％）＝（煮沸前寸法−煮沸後寸法）／煮沸前寸法×１００
【００３３】
【表１】
2006151432.tif 000003
【００３４】
ＰＢＴ：ウィンテックポリマー、品番  ＴＲＥ−ＤＭ２
ＡＢＳ−１：ダイセルポリマー（株）製、品番  セビアンＶ５００
ＡＢＳ−２：日本Ａ＆Ｌ、品番  ＡＴ−０５
ＡＳ：ダイセルポリマー（株）製、品番  セビアンＮ ０７０ＳＦ
ＰＰ：サンアロマー、品番  ＰＭ９００Ｍ
沈降硫酸バリウム：堺化学、品番  Ｂ５５
カーボンブラック−１：住化カラー、品番  ＰＡＢ−８Ａ２０１８ＨＣ
カーボンブラック−２：尾関、ＳＰブラック８８０Ｂ
カーボンブラック−３：大日本インキ化学工業、ＢＬＡＣＫ Ｆ−３１１５０ＭＭ
【図面の簡単な説明】
【００３５】
【図１】実施例で得た蓋をした状態の弁当箱の外観写真。
【図１】
2006151432.tif 000004